(57)【特許請求の範囲】
【請求項１】
第１バインダー樹脂、第１繊維フィラーおよび第１溶媒を含む第１スラリーをフィルターに通過させることにより、前記フィルターの表面上に第１抄造層を形成する第１抄造工程と、
第２バインダー樹脂、前記第１繊維フィラーとは異なる第２繊維フィラーおよび第２溶媒を含む第２スラリーを、前記第１抄造層に接触させるとともに前記フィルターに通過させることにより、前記フィルターの表面上に第２抄造層を形成する第２抄造工程と、を含む、抄造体の製造方法。
【請求項２】
請求項１に記載の抄造体の製造方法であって、
前記第２抄造工程は、前記第１抄造層の上面と下面との間に位置する側壁面に対して、前記第２スラリーの水流を当てる工程を含む、抄造体の製造方法。
【請求項３】
請求項１または２に記載の抄造体の製造方法であって、
前記第１抄造工程と前記第２抄造工程の間に、
乾燥処理および加熱処理を行わない、抄造体の製造方法。
【請求項４】
請求項１から３のいずれか１項に記載の抄造体の製造方法であって、
前記第１抄造工程は、
前記フィルターの表面の一部の領域上に第１マスクを配置する工程と、
前記第１スラリーを前記フィルターの表面に導入し、前記第１スラリーを前記フィルターの裏面側から吸引する工程と、をこの順番で含み、
前記第２抄造工程は、
前記第１マスクを前記フィルターの表面から除く工程と、
前記第２スラリーを前記フィルターの表面に導入して、前記第２スラリーを前記フィルターの裏面側から吸引する工程と、をこの順番で含む、抄造体の製造方法。
【請求項５】
請求項４に記載の抄造体の製造方法であって、
前記第２抄造工程は、
前記第１マスクを前記フィルターの表面から除く工程と、
第２マスクを第１抄造層の表面の少なくとも一部の領域上に配置する工程と、
前記第２スラリーを前記フィルターの表面に導入して、前記第２スラリーを前記フィルターの裏面側から吸引する工程と、
前記第２マスクを前記第１抄造層の表面から除く工程と、をこの順番で含む、抄造体の製造方法。
【請求項６】
請求項１から３のいずれか１項に記載の抄造体の製造方法であって、
前記第１抄造工程は、
前記フィルターの表面上に筒を接置した状態で、前記フィルターおよび前記筒の一部を前記第１スラリーに浸漬する浸漬工程と、
前記フィルターおよび前記筒を前記第１スラリーの水位よりも高い位置に引き上げる引き上げ工程と、を含み、
さらに前記第２スラリーを前記筒中に導入する工程を含み、
前記第２抄造工程は、
前記フィルターと前記筒とをわずかに離した状態で、前記第２スラリーの自重により、前記筒中の前記第２スラリーを前記フィルターに通過させる工程を含む、抄造体の製造方法。
【請求項７】
請求項６に記載の抄造体の製造方法であって、
前記第２スラリーを前記筒中に導入する工程は、
前記浸漬工程の後、前記引き上げ工程の前に行われるか、もしくは、
前記第１抄造工程の後、前記第２抄造工程の前に行われる、抄造体の製造方法。
【請求項８】
請求項１から３のいずれか１項に記載の抄造体の製造方法であって、
前記第１抄造工程は、
前記フィルターの表面の一部の領域上に第１マスクを配置した状態で、前記フィルターを前記第１スラリー中に浸漬する工程と、
前記フィルターを前記第１スラリーの水位よりも高い位置に引き上げる工程と、を含み、
前記第２抄造工程は、
前記第１マスクを前記フィルターの表面から除く工程と、
前記フィルターを前記第２スラリー中に浸漬する工程と、
前記フィルターを前記第２スラリーの水位よりも高い位置に引き上げる工程と、を含む、抄造体の製造方法。
【請求項９】
請求項８に記載の抄造体の製造方法であって、
前記第２抄造工程は、
前記第１マスクを前記フィルターの表面から除く工程と、
第２マスクを第１抄造層の表面の一部の領域上に配置する工程と、
前記フィルターを前記第２スラリー中に浸漬する工程と、
前記フィルターを前記第２スラリーの水位よりも高い位置に引き上げる工程と、
前記第２マスクを前記第１抄造層の表面から除く工程と、をこの順番で含む、抄造体の製造方法。
【請求項１０】
請求項１から９のいずれか１項に記載の抄造体の製造方法であって、
前記第１および／または第２バインダー樹脂は、熱硬化性樹脂を含む、抄造体の製造方法。
【請求項１１】
請求項１から１０のいずれか１項に記載の抄造体の製造方法であって、
前記第１および／または第２繊維フィラーの繊維長は、１０μｍ以上１５ｍｍ以下である、抄造体の製造方法。
【請求項１２】
請求項１から１１のいずれか１項に記載の抄造体の製造方法であって、
前記第１および／または第２繊維フィラーが、金属繊維、無機繊維、天然繊維、再生繊維、半合成繊維、合成繊維からなる群から選択される一種以上を含む、抄造体の製造方法。
【請求項１３】
請求項１から１２のいずれか１項に記載の抄造体の製造方法により得られた抄造体に対して、加圧成形を行うことにより成形体を得る工程を含む、成形体の製造方法。
【発明の詳細な説明】
【技術分野】
【０００１】
本発明は、抄造体の製造方法、および成形体の製造方法に関する。
【背景技術】
【０００２】
これまでの抄造体を利用した成形品の製造プロセスとしては、例えば、特許文献１に記載の手法が挙げられる。同文献には、主材と木材パルプと無機繊維と凝集用バインダーとを含むスラリーを抄造し、シートを形成した後、該シートを積層して加圧加熱し、加熱乾燥させることにより不燃性ボードが形成される、と記載されている。つまり、主材や無機繊維等の原料固形分がよく分散されたスラリーを網で漉くことにより、ランダムに原料固形分が分布したシート状の抄造体を形成することができる。
【０００３】
シート状の抄造体の強度を向上させることを目的として、抄造シートを複数積層した積層体をプレス加工することが行われている。この種の技術としては、例えば、特許文献２に記載の手法が挙げられる。同文献には、セメントと木質繊維を混合したスラリーを脱水、抄造して抄造シートを形成し、抄造シートを複数積層した積層マットをプレスすることにより、木質セメント板を形成できる、と記載されている。
【０００４】
このような「抄造体」とは、繊維材料を漉く手法を使用して得られた物の状態を示す技術用語として一般的に使用されているものである。このような状態は、例えば、特許文献３および４に記載されている。同文献によれば、当該抄造体は、繊維や樹脂等の原料を分散媒に分散させた原料スラリーから、液体分が脱水され、フィルター上に残った湿潤状態の固形分を指す、と記載されている。ここでいう湿潤状態とは、乾燥および加熱処理を施す前の硬化状態、すなわち、ポストキュア前の硬化状態を意味する。
また、同文献によれば、当該抄造体は、成形型内で加熱して乾燥成形することにより得られる成形体に利用される。すなわち、抄造体は成形材料として用いられると記載されている。
【先行技術文献】
【特許文献】
【０００５】
【特許文献１】特開２０１６−３３６１５９号号公報
【特許文献２】特開２０１２−１５３５７２号公報
【特許文献３】特許第４６７５２７６号
【特許文献４】特許第５４２６３９９号
【発明の概要】
【発明が解決しようとする課題】
【０００６】
これまでの抄造体の製造プロセスにおいては、原料固形分が平面方向にランダムに分布した抄造体シートが開発されてきた（特許文献１等）。このような抄造体シートを改質（強度等の特性の付与）する方法としては、複数の抄造シートを積層しプレス加工することが行われていた（特許文献２等）。異種の抄造シートを使用することにより、積層体の所定の改質を図ることができる。
しかしながら、積層方向における改質方法は検討されているが、面内方向における改質方法は、未だ十分に検討されていない。
【０００７】
本発明者は、こうした事情に着眼し、面内方向における改質方法を検討するに至った。例えば、異種の抄造体シートを形成した後、それぞれを平面置きにした状態で横並びに配置し、抄造体シートの側面同士を接着する方法が考えられる。しかしながら、抄造体シートの膜厚が薄い場合、界面破断が生じて、抄造体シートが破断してしまうことがあり、抄造体シートの強度不足が判明した。
【課題を解決するための手段】
【０００８】
本発明者は、このような知見に基づきさらに鋭意研究したところ、次のような異種の繊維フィラーの自由配置が可能であり、強度に優れた抄造体を形成できることを見出し、本発明を完成するに至った。
具体的には、まず、少なくとも繊維フィラーが異なる第１スラリーと第２スラリーを準備する。第１スラリーを用いてフィルター上に第１抄造層を形成した後、その第１抄造層に第２スラリーを接触させるとともに、当該フィルターに通過させる。これにより、当該フィルターの表面の面内方向において、異種の繊維フィラーを有する第１抄造層と第２抄造層とを自由に配置させることが可能であり、かつ、第１抄造層と第２抄造層との間で異種の繊維フィラーが交絡するため、第１抄造層と第２抄造層との接合強度に優れた抄造体を形成することが見出された。
【０００９】
本発明によれば、第１バインダー樹脂、第１繊維フィラーおよび第１溶媒を含む第１スラリーをフィルターに通過させることにより、前記フィルターの表面上に第１抄造層を形成する第１抄造工程と、
第２バインダー樹脂、前記第１繊維フィラーとは異なる第２繊維フィラーおよび第２溶媒を含む第２スラリーを、前記第１抄造層に接触させるとともに前記フィルターに通過させることにより、前記フィルターの表面上に第２抄造層を形成する第２抄造工程と、を含む、抄造体の製造方法が提供される。
【００１０】
また、本発明によれば、上記の抄造体の製造方法により得られた抄造体に対して、加圧成形を行うことにより成形体を得る工程を含む、成形体の製造方法が提供される。
【発明の効果】
【００１２】
本発明によれば、面内方向において異種の繊維フィラーの自由配置が可能であり、強度に優れた抄造体を実現できる抄造体の製造方法、成形体の製造方法、およびその製造方法により得られた抄造体が提供される。
【図面の簡単な説明】
【００１３】
【図１】本実施形態に係る抄造体の構造を示す断面模式図である。
【図２】本実施形態に係る抄造体の構造を示す上面模式図である。
【図３】本実施形態に係る抄造体の製造方法の一例を示す断面模式図である。
【図４】本実施形態に係る抄造体の製造方法の変形例の一例を示す断面模式図である。
【図５】本実施形態に係る抄造体の製造方法の変形例の一例を示す断面模式図である。
【図６】本実施形態に係る抄造体の製造方法の変形例の一例を示す断面模式図である。
【図７】本実施形態に係る抄造体の製造方法の変形例の一例を示す断面模式図である。
【発明を実施するための形態】
【００１４】
以下、本発明の実施の形態について、図面を用いて説明する。尚、すべての図面において、同様な構成要素には同様の符号を付し、適宜説明を省略する。
なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００１５】
本実施形態の抄造体のコーティング方法について説明する。
【００１６】
本実施形態の抄造体の製造方法は、第１バインダー樹脂、第１繊維フィラーおよび第１溶媒を含む第１スラリー１２０をフィルター１１０に通過させることにより、フィルター１１０の表面上に第１抄造層２０を形成する第１抄造工程と、第２バインダー樹脂、第１繊維フィラーとは異なる第２繊維フィラーおよび第２溶媒を含む第２スラリー１３０を、第１抄造層２０に接触させるとともに、フィルター１１０に通過させることにより、フィルター１１０の表面上に第２抄造層３０を形成する第２抄造工程と、を含むものである。
【００１７】
本発明者が検討したところ、第１抄造層２０を形成した後、引き続き、第２スラリー１３０を第１抄造層２０に接触させることにより、接触部分において、異種の第１繊維フィラーと第２繊維フィラーとが交絡し、第１抄造層２０と第２抄造層３０との間に交絡領域Ｌが形成されることになる。その結果、第１抄造層２０と第２抄造層３０の接合強度を優れた抄造体１０を形成することが見出された。
また、本実施形態の抄造体の製造方法によれば、フィルター１１０の表面の面内方向において、異種の繊維フィラーを有する第１抄造層２０と第２抄造層３０とを自由に配置させることが可能になる。つまり、抄造体１０の面内方向において、複数種の繊維フィラーを自在に配置可能になる。
【００１８】
また、繊維フィラー等の抄造体１０の構成材料を適切に選択することにより、電波遮断性、放熱性、高強度などの抄造体１０の特性（機能性）を制御することができる。本実施形態の抄造体の製造方法を利用することで、異種材料で構成された抄造層を自在に配置することができる。その結果、繊維フィラーを自在に配置することができるので、抄造体１０の平面方向、さらには積層方向における上記特性の制御性を向上させることができる。
【００１９】
したがって、本実施形態によれば、平面方向における繊維フィラーの配置位置を設計通りに制御できるとともに、強度に優れた抄造体１０の構造を実現することができる。
【００２０】
以下、本実施形態の抄造体の製造方法について、図３を用いて詳述する。
図３は、抄造体の製造方法の一例を示す断面図である。
【００２１】
（第１抄造工程）
本実施形態の第１抄造工程は、第１スラリー１２０をフィルター１１０に通過させることにより、フィルター１１０の表面上に第１抄造層２０を形成する工程を含むことができる。
具体的には、図３（ａ）に示すように、まず、抄造装置１００の内部に吸引容器１０４を配置する。吸引容器１０４の支持ステージ上にはフィルター１１０が設置されている。フィルター１１０の吸引領域１４０は、露出しており、一方、その非吸引領域１４２は第１マスク１５０で覆われている。続いて、抄造装置１００の容器１０２に第１スラリー１２０を導入する。続いて、第１スラリー１２０をフィルター１１０の裏面側から吸引する。ここで、フィルター１１０のうち、抄造層が形成される側（表面側）と反対側を裏面側とする。これにより、第１スラリー１２０をフィルター１１０に通過させることにより、フィルター１１０の表面のうち吸引領域１４０に第１抄造層２０を形成することができる。
以下、詳述する。
【００２２】
まず、図３（ａ）に示す抄造装置１００について説明する。抄造装置１００は、容器１０２、吸引容器１０４、フィルター１１０および不図示の吸引装置を備えることができる。
【００２３】
容器１０２は、吸引容器１０４を内部に収容することができる。また、容器１０２は、液体であるスラリーを、吸引容器１０４に設置されたフィルター１１０の位置以上に貯めることができる収容構造を有している。例えば、容器１０２の上部からスラリーが供給される。
【００２４】
吸引容器１０４は、フィルター１１０を載置できる支持ステージと、フィルター１１０を通過したスラリーを貯める収容部と、スラリーを外部に排出する吸引口１０６と、を備えることができる。吸引口１０６には不図示の吸引装置が接続している。吸引装置により、所望の吸引力に制御できる。この吸引力により、吸引口１０６から容器１０２の外部にスラリーが排出される。図３に示す吸引口１０６は、例えば、筒形状を有していて、一端が吸引容器１０４の下部において上記収容部と接続しており、多端が容器１０２の外部まで延設している。
【００２５】
フィルター１１０は、図３（ａ）や後述の図３（ｂ）に示すように、上記支持ステージに保持されており、その表面に、スラリー中の固形分（凝集体１２２，１３２）を堆積させることが可能である。すなわち、フィルター１１０は、スラリー（第１スラリー１２０、第２スラリー１３０）が通過できる孔が複数形成されている。つまり、フィルター１１０は、表面から裏面にスラリーの溶媒（第１溶媒および第２溶媒）が通過できるメッシュ構造や多孔質構造を有している。一方で、スラリーの固形分（凝集体１２２，１３２）を通過させずに、その表面に凝集体１２２，１３２を堆積させることができる。メッシュ粗さや孔径は、例えば凝集体１２２，１３２の粒径に応じて調整できる。ただし、フィルター１１０は、ある程度粒径が大きい凝集体１２２，１３２をフィルタリングできればよく、微細な凝集体１２２，１３２やプロセス上不可避に通過してしまう凝集体１２２，１３２の通過を許容できる。
【００２６】
本実施形態において、フィルター１１０の表面の一部が、第１マスク１５０で覆われていても良い。第１マスク１５０で覆われた領域は、フィルター１１０に吸引力が働かない非吸引領域１４２になる。非吸引領域１４２においては、フィルター１１０上に第１スラリー１２０が堆積せず、第１抄造層２０が形成されない領域となる。言い換えると、フィルター１１０の表面のうち、第１マスク１５０で覆う領域を調整することで、第１抄造層２０が形成されない非吸引領域１４２を自在に設計することが可能になる。フィルター１１０は、例えば、平板形状とすることができる。
【００２７】
このように第１マスク１５０をフィルター１１０上に形成することで、非吸引領域１４２と吸引領域１４０の領域を区分けすることが可能であるが、この態様は一例であり、他の態様を利用してもよい。フィルター１１０の吸引領域１４０に第１抄造層２０を形成する方法としては、例えば、第１マスク１５０は、フィルター１１０の裏面側に配置されていてもよい。また、フィルター１１０の吸引領域１４０のみ吸引力が働くように、フィルター１１０の裏面の吸引領域１４０に吸引口を形成してもよい。また、図３に示すように、フィルター１１０の表面を覆うように第１スラリー１２０を導入してもよいが、筒部材などを利用して、表面の一部である吸引領域１４０のみに第１スラリー１２０を導入する方法を使用してもよい。
本実施形態によれば、マスクを利用することにより、マスクを利用しないで吸引領域を区分けした場合と比較して、第１抄造層２０の解像度を高めることができる。つまり、マスクを利用することにより、フィルター１１０の表面において、第１抄造層２０の側壁が面内方向にブロードすることを抑制できる。また、吸引領域１４０の形状を、設計通りに形成することができる。
【００２８】
以上より、第１抄造工程においては、第１スラリー１２０中の第１溶媒は、露出しているフィルター１１０を通過できるが、第１スラリー１２０中の固形分である凝集体１２２は、フィルター１１０を通過できずに、その表面に堆積し、第１抄造層２０が形成されることになる。これにより、フィルター１１０の表面上の一部（吸引領域１４０）に第１抄造層２０を形成することができる（図３（ａ））。
【００２９】
（第２抄造工程）
本実施形態の第２抄造工程は、第２スラリー１３０を、第１抄造層２０に接触させるとともにフィルター１１０に通過させることにより、フィルター１１０の表面上に第２抄造層３０を形成する工程を含むことができる。
【００３０】
本実施形態においては、上述の第１抄造工程は、フィルター１１０の表面の一部の領域（非吸引領域１４２）上に第１マスク１５０を配置する工程と、第１スラリー１２０をフィルター１１０の表面に導入し、第１スラリー１２０をフィルター１１０の裏面側から吸引する工程と、をこの順番で含み、第２抄造工程は、第１マスク１５０をフィルター１１０の表面から除く工程と、第２スラリー１３０をフィルター１１０の表面に導入して、第２スラリー１３０をフィルター１１０の裏面側から吸引する工程と、をこの順番で含むことができる。
【００３１】
具体的には、図３（ｂ）に示すように、フィルター１１０の表面の非吸引領域１４２に設置されていた第１マスク１５０を取り除く。これにより、フィルター１１０の表面を露出させることができる。その結果、フィルター１１０の表面のうち、第１抄造層２０の周囲にも吸引力を発生させることが可能になる。言い換えると、フィルター１１０の表面全体を、第２スラリー１３０を堆積できる吸引領域１４０とすることができる。また、第１マスク１５０の側壁部分で覆われていた第１抄造層２０の側面２３も露出することができる。
以下、詳述する。
【００３２】
まず、容器１０２の内部に第２スラリー１３０を導入する。導入された第２スラリー１３０、フィルター１１０の表面上に形成された第１抄造層２０のうち、少なくともその側面２３に接触することになる。本実施形態では、第２スラリー１３０の導入工程において、第２スラリー１３０が第１抄造層２０の表面２１および側面２３に接触した状態となる。
【００３３】
続いて、第２スラリー１３０が第１抄造層２０の側面２３に接触した状態で、第２スラリー１３０をフィルター１１０の裏面側から吸引する。すると、第２スラリー１３０中の第２溶媒は、フィルター１１０を通過できるが、第２スラリー１３０中の固形分である凝集体１３２は、フィルター１１０を通過できずに、その表面に堆積し、第２抄造層３０が形成されることになる。
【００３４】
本実施形態の抄造体１０においては、第２抄造層３０は、第１抄造層２０の側面２３の周囲を覆うとともに、その表面２１の全体を覆うように形成される。また、抄造体１０中の第２抄造層３０は、第１抄造層２０との間に交絡領域Ｌを形成することになる。本実施形態に係る交絡領域Ｌは、異種の繊維フィラーが互いに絡み合うため、第１抄造層２０と第２抄造層３０の接合強度を向上させることができる。
【００３５】
その後、フィルター１１０の表面上に形成された抄造層（第１抄造層２０および第２抄造層３０）に対して、乾燥工程を実施する。例えば、得られた第１抄造層２０および第２抄造層３０を取り出して、乾燥炉内に入れて乾燥させることができる。これにより、抄造層（第１抄造層２０および第２抄造層３０）中の溶媒をさらに除去することができる。このような乾燥工程により、シート形状を有する抄造体１０を得ることができる。
【００３６】
以上により、図２（ａ）（ｂ）に示すような抄造体１０が得られる。すなわち、抄造体１０においては、第１抄造層２０の側壁の全周囲および表面の全体に亘って第２抄造層３０に覆われた構造とすることができる。つまり、本実施形態の抄造体１０としては、複数の抄造層が、互いに積層した状態で結合していてもよい。
【００３７】
本実施形態の抄造体１０中の第１抄造層２０と第２抄造層３０の接合強度は、例えば、引張強度により測定することができる。このような接合強度としては、例えば、乾燥させた第１抄造層２０の引張強度と、乾燥させた第２抄造層３０の接合強度との間の数値範囲内とすることができる。
【００３８】
本実施形態においては、繊維長や繊維径等の繊維フィラーの種類や抄造工程の製造条件を適切に制御することにより、交絡領域Ｌの長さや接合強度を設計通りに形成することができる。
【００３９】
本実施形態の第２抄造工程においては、第１抄造層２０の上面と下面との間に位置する側壁面（側面２３）に対して、第２スラリー１３０の水流を当てる工程を含むことができる。例えば、第２スラリー１３０を容器１０２に導入することや、第２スラリー１３０を吸引することにより、上記水流を生じさせることができる。詳細なメカニズムは定かでないが、第２スラリー１３０の流れが第１抄造層２０の側面２３に接触すると、図１に示す通り、接触部分において、第２スラリー１３０の繊維フィラーＢ３０と第１抄造層２０中の繊維フィラーＢ２０とが絡まり合い、交絡領域Ｌが形成されると考えられる。
また、本実施形態の第２抄造工程は、次のような攪拌・振動工程を行いながら実施しても良い。攪拌・振動工程は、任意に行うことができるが、例えば、連続または断続的に実施してもよいし、、第２抄造工程と同時または交互に実施してもよい。攪拌・振動工程としては、例えば、第１抄造層２０と第２スラリー１３０（または第２抄造層３０）の接触面部分を攪拌したり、その接触面部分に振動を与える処理等が挙げられる。攪拌工程については、第２スラリー１３０の抄造後、第１抄造層２０と第２抄造層３０の界面部分を少し水に浸漬させながらバブリングしてもよい。また、振動工程については、支持ステージなどの一部を振動させてもよいが、抄造装置１００全体を振動させてもよい。
【００４０】
本実施形態において、第１抄造工程と第２抄造工程の間に、乾燥処理および加熱処理を行わないことが好ましい。これにより、脱溶媒されているが湿潤している状態の第１抄造層２０に対して、第２スラリー１３０を接触させることができる。このため、本実施形態の交絡領域Ｌが形成されやすい状態を維持できる。また、連続して抄造工程を実施できるので、製造プロセスの生産性を高めることができる。
なお、第１抄造層２０を乾燥させた後に、第２抄造工程を実施する場合には、第２抄造工程を実施する前に、第１抄造層２０を、溶媒に浸漬させる等の湿潤工程を行うことができる。
【００４１】
また、第１抄造工程において、第１マスク１５０の配置位置を変更することで、例えば図２（ｃ）（ｄ）に示す抄造体１０の構造とすることができる。つまり、抄造体１０において、第１抄造層２０の側面２３の一部が第２抄造層３０に覆われた構造とすることができる。
【００４２】
また、第２抄造工程においては、第１マスク１５０を除いた後、不図示の第２マスクを第１抄造層２０の表面上に配置する工程を実施してもよい。
具体的には、本実施形態の第２抄造工程は、第１マスク１５０をフィルター１１０の表面から除く工程と、第２マスクを第１抄造層２０の表面の少なくとも一部の領域上に配置する工程と、第２スラリー１３０をフィルター１１０の表面に導入して、第２スラリー１３０をフィルター１１０の裏面側から吸引する工程と、上記第２マスクを第１抄造層２０の表面から除く工程と、をこの順番で含むことができる。
第２マスクは、第１抄造層２０の一部を覆うことができるが、その全体を覆うこともできる。抄造体１０の構造の設計に基づいて、第２マスクの適切な配置位置を決定することができる。
以上により、抄造体１０において、第１抄造層２０の表面が第２抄造層３０で覆われていない様な構造とすることができる。例えば、図１に示すような抄造体１０の構造とすることができる。
【００４３】
図１に示す抄造体１０は、第１抄造層２０と第２抄造層３０との互いの側面同士が結合した構造を有している。本実施形態の抄造体１０としては、複数の抄造層が、平置きした状態で横並びになるように結合していてもよい。
【００４４】
本実施形態において、第１マスク１５０や第２マスクの形状は、上面視において、例えば、矩形形状、円形形状、曲線形状など、様々な形状とすることが可能である。
【００４５】
ここで、本実施形態に用いるスラリーについて説明する。
本実施形態の製造方法に用いられるスラリーは、バインダー樹脂と繊維フィラー等の固形分と、分散媒である液状の溶媒を含むものである。当該固形分が、抄造層や抄造層を乾燥させた抄造体を構成することになるが、その詳細については後述する。
上記スラリーのうち第１スラリー１２０は、第１バインダー樹脂（バインダー樹脂Ａ２０）、第１繊維フィラー（繊維フィラーＢ２０）および第１溶媒を含むものである。
一方、第２スラリー１３０は、第２バインダー樹脂（バインダー樹脂Ａ３０）、第１繊維フィラーとは異なる第２繊維フィラー（繊維フィラーＢ３０）および第２溶媒を含むものである。第２スラリー１３０は、第１スラリー１２０とは、少なくとも、繊維フィラーの点が異なる異種のスラリーである。繊維フィラーが異なるとは、種類、形状、繊維長が異なることを意味する。さらに、第２スラリー１３０は、第１スラリー１２０とは、バインダー樹脂の点で異種のスラリーであってもよい。
【００４６】
本実施形態において、容器１０２の内部にスラリー（第１スラリー１２０、第２スラリー１３０）を導入する場合、固形分と溶媒とを混合したスラリーを導入してもよく、先に溶媒を導入し後で固形分を添加してもよい。
いずれもの場合も、凝集剤を除いた状態で、容器１０２中のスラリーを攪拌し、固形分を分散させる工程を行うことが好ましい。固形分を構成する各材料成分を溶媒に分散させる方法としては、とくに限定されないが、たとえばディスパーザーを用いて撹拌する方法が挙げられる。
【００４７】
溶媒としては、とくに限定されないが、上記固形分を分散させる過程において揮発しにくいことと、抄造層（第１抄造層２０、第２抄造層３０）中への残存を抑制するために脱溶媒をしやすいこと、脱溶媒によってエネルギーが増大してしまうことを抑制すること、等の観点から、沸点が５０℃以上２００℃以下であるものが好ましい。このような溶媒としては、たとえば水や、エタノール、１−プロパノール、１−ブタノール、エチレングリコールなどのアルコール類や、アセトン、メチルエチルケトン、２−ヘプタノン、シクロヘキサノンなどのケトン類や、酢酸エチル、酢酸ブチル、アセト酢酸メチル、アセト酢酸メチルなどのエステル類や、テトラヒドロフラン、イソプロピルエーテル、ジオキサン、フルフラールなどのエーテル類などを挙げることができる。これらの溶媒は、１種を単独で用いても、２種以上を併用してもよい。これらのなかでも、供給量が豊富であり、安価、環境負荷が低い、安全性も高く扱いやすいという理由から水を用いることがとくに好ましい。
【００４８】
スラリー導入後、スラリー中に、凝集剤を添加することができる。これにより、溶媒中の固形分をフロック状に凝集させて凝集体１２２，１３２を得ることがより容易となる。
【００４９】
本実施形態においては、抄造層（第１抄造層２０、第２抄造層３０）が適切な厚みとなるまで、吸引工程とともに、スラリーの導入工程を行っても良い。また、吸引工程においては、最初から最後にかけて、連続的または段階的に吸引力を増加させてもよい。また、吸引工程中、凝集体１２２，１３２の分散性を高めるために、攪拌工程を同時に行っても良い。
【００５０】
また、本実施形態の抄造体の製造方法により得られた抄造体１０を、所定の形状に加工することにより素形体を得る加工工程を行うことができる。
【００５１】
また、本実施形態においては、上記素形体に対して、加熱加圧等の加圧成形をすることにより成形体を得ることができる。加圧成形としては、例えば、加熱加圧プレス処理等の成型方法を実施してもよい。これにより、乾燥工程、加工工程、および成形工程を一括して実施することも可能である。
【００５２】
また、本実施形態においては、抄造層（第１抄造層２０、第２抄造層３０）を形成するプロセスを、乾燥工程を行わずに抄造層が濡れた状態で、複数回、繰り返して行うことも可能である。これにより、異なる抄造層が複数積層した構造や、異なる抄造層が組み合わされた平面配置構造を、設計自在に実現することができる。濡れた状態の複数の抄造層を一括して抄造体１０に成形することにより、製造プロセスの生産性を高めることができる。
【００５３】
続いて、本実施形態に係る抄造体の製造方法の変形例について説明する。
【００５４】
本実施形態に係る抄造体の製造方法の変形例の一例としては、次のものが挙げられる。変形例１においては、例えば、第２スラリー１３０を筒１６０中に導入する工程をさらに含むことができる。そして、第１抄造工程は、フィルター１１０の表面上に筒１６０を接置した状態で、フィルター１１０および筒１６０の一部を第１スラリー１２０に浸漬する浸漬工程と、フィルター１１０および筒１６０を第１スラリー１２０の水位よりも高い位置に引き上げる引き上げ工程と、を含み、第２抄造工程は、フィルター１１０と筒１６０とをわずかに離した状態で、第２スラリー１３０の自重により、筒１６０中の第２スラリー１３０をフィルター１１０に通過させる工程を含むことができる。
【００５５】
ここで、第２スラリー１３０を筒１６０中に導入する工程は、上記浸漬工程の後、上記引き上げ工程の前に行われるか、もしくは、上記第１抄造工程の後、上記第２抄造工程の前に行うことができる。
【００５６】
以下、図４を用いて説明する。
図４に示す抄造装置１０１は、スラリーを貯めることができる容器１０２と、スラリーを漉くことができるフィルター１１０で構成することができる。フィルター１１０は、平板形状でもよいが、図４に示すように、立体形状でもよい。これにより、立体的な抄造体１０を得ることが可能になる。
【００５７】
まず、図４（ａ）に示すように、容器１０２中に第１スラリー１２０を導入する。続いて、フィルター１１０の平面に筒１６０の一端を接触させた状態で、フィルター１１０と筒１６０の一部を第１スラリー１２０中に浸漬する。つまり、筒１６０の内部に第１スラリー１２０（とくに、第１スラリー１２０の固形分）が入らないように、筒１６０の他端の高さを保持する。浸漬と同時または浸漬直後に、他端から筒１６０内に第２スラリー１３０を導入する。
【００５８】
続いて、図４（ｂ）に示すように、フィルター１１０と筒１６０を第１スラリー１２０から引き揚げる。これにより、フィルター１１０の表面のうち、筒１６０の載置領域の周囲に第１抄造層２０を形成できる。その後、第２スラリー１３０の自重により、筒１６０中の第２スラリー１３０をフィルター１１０に通過させる。このとき、フィルター１１０から筒１６０を少し離した状態とする。フィルター１１０と筒１６０との間にわずかな間隙を作ることで、間隙部分から第２スラリー１３０が第１抄造層２０の側面２３に接触し、交絡領域Ｌを形成できるようになる。少し離した状態における間隙長としては、例えば、第１抄造層２０の膜厚程度とすることができる。これにより、フィルター１１０表面のうち、筒１６０の載置領域に第２抄造層３０を形成することができる。以上により、第１抄造層２０の表面２１が露出しており、平面上に第１抄造層２０と第２抄造層３０とが横並びしている構造の抄造体１０を得ることができる。
【００５９】
抄造体１０の製造方法の他の変形例２について図５を用いて説明する。
図５に示す変形例２は、第２スラリー１３０を導入するタイミングが、図４に示す変形例１と異なる。つまり、図５（ａ）に示すように、フィルター１１０とフィルター１１０の表面に接触させた筒１６０を第１スラリー１２０中に浸漬させる。このとき、筒１６０には第２スラリー１３０はまだ導入されていない。
【００６０】
続いて、図５（ｂ）に示すように、第１スラリー１２０からフィルター１１０を引き揚げて、フィルター１１０の表面上に第１抄造層２０を形成する。その後、筒１６０の他端から第２スラリー１３０を導入して、フィルター１１０上に第２抄造層３０を形成する。この時、変形例１と同様に、フィルター１１０から筒１６０をわずかに離すことにより、第１抄造層２０の側面２３に第２スラリー１３０を接触させた状態で、第２スラリー１３０をフィルター１１０で漉くことが出来る。これにより、第１抄造層２０と第２抄造層３０の交絡領域Ｌを形成することが可能になる。以上のようにして、抄造体１０が得られる。
【００６１】
また、抄造体１０の製造方法の他の変形例３について図６を用いて説明する。
変形例３においては、第１抄造工程は、フィルター１１０の表面の一部の領域上に第１マスク１５２を配置した状態で、フィルター１１０を第１スラリー１２０中に浸漬する工程と、フィルター１１０を第１スラリー１２０の水位よりも高い位置に引き上げる工程と、を含み、第２抄造工程は、第１マスク１５２をフィルター１１０の表面から除く工程と、フィルター１１０を第２スラリー１３０中に浸漬する工程と、フィルター１１０を第２スラリー１３０の水位よりも高い位置に引き上げる工程と、を含むことができる。
【００６２】
以下、図６を用いて説明する。
まず、図６（ａ）に示すように、容器１０２中に第１スラリー１２０を導入する。続いて、フィルター１１０の表面を覆うように第１マスク１５２を設置する。第１マスク１５２の一部には、上面視において開口する開口部が形成されている。第１マスク１５２は、その形状については特に限定されないが、例えば、図６（ａ）に示すような、一面が平面で、他面がフィルター１１０の形状に沿った形状を有していて、筒状の開口部が形成されていてもよい。続いて、第１マスク１５２を密着させた状態でフィルター１１０を、第１スラリー１２０中に浸漬させる。
【００６３】
続いて、図６（ｂ）に示すように、第１スラリー１２０中から、フィルター１１０および第１マスク１５２を引き揚げる。この際、フィルター１１０から第１マスク１５２をわずかに離してもよい。これにより、フィルター１１０の表面のうち、第１マスク１５２の開口部において、第１抄造層２０が形成される。
【００６４】
続いて図６（ｃ）に示すように、他の容器１０２に第２スラリー１３０を導入する。そして、フィルター１１０およびその上に形成された第１抄造層２０を第２スラリー１３０中に浸漬する。そして、図６（ｄ）に示すように、第１抄造層２０の表面２１および側面２３に第２スラリー１３０を接触させた状態で、フィルター１１０を第２スラリー１３０から引き揚げる。これにより、フィルター１１０上に第２抄造層３０を形成できる。第２抄造層３０は、第１抄造層２０の表面２１および側面２３と交絡領域Ｌを形成することができる。以上により、図６（ｄ）に示すような抄造体１０を得ることが出来る。
【００６５】
また、抄造体１０の製造方法の他の変形例４について図７を用いて説明する。
変形例４は、第２マスク１５６で第１抄造層２０を覆った状態で、第２スラリー１３０を漉く点で、変形例３と異なる。
すなわち、本変形例４においては、第２抄造工程は、第１マスク１５４をフィルター１１０の表面から除く工程と、第２マスク１５６を第１抄造層２０の表面の一部の領域上に配置する工程と、フィルター１１０を第２スラリー１３０中に浸漬する工程と、フィルター１１０を第１スラリー１２０の水位よりも高い位置に引き上げる工程と、第２マスク１５６を第１抄造層２０の表面から除く工程と、をこの順番で含むことができる。
【００６６】
以下、図７を用いて説明する。
まず、図７（ａ）に示すように、容器１０２中に第１スラリー１２０を導入する。続いて、フィルター１１０の表面の一部を覆うように第１マスク１５４を設置する。第１マスク１５４は、その形状については特に限定されないが、例えば、図７（ａ）に示すような、棒状体としてもよい。続いて、第１マスク１５４の一端を密着させた状態でフィルター１１０を、第１スラリー１２０中に浸漬させる。
【００６７】
続いて、図７（ｂ）に示すように、第１スラリー１２０中から、フィルター１１０および第１マスク１５４を引き揚げる。この際、フィルター１１０から第１マスク１５４をわずかに離してもよい。これにより、フィルター１１０の表面のうち、第１マスク１５４の載置領域の周囲に、第１抄造層２０が形成される。
【００６８】
続いて図７（ｃ）に示すように、他の容器１０２に第２スラリー１３０を導入する。また、第１抄造層２０の表面２１の一部または全面を第２マスク１５６で覆う。一方で、第１抄造層２０の側面２３は露出させておく。このように、フィルター１１０上の第１抄造層２０の表面２１を第２マスク１５６で覆った状体で、第２スラリー１３０中に浸漬する。そして、図７（ｄ）に示すように、第１抄造層２０の側面２３に第２スラリー１３０を接触させた状態で、フィルター１１０を第２スラリー１３０から引き揚げる。これにより、フィルター１１０上に第２抄造層３０を形成できる。第２抄造層３０は、第１抄造層２０の側面２３と交絡領域Ｌを形成することができる。その後、第１抄造層２０から第２マスク１５６を外す。以上により、図７（ｄ）に示すような抄造体１０を得ることが出来る。
【００６９】
以下、本実施形態の抄造体１０について図１を用いて説明する。図１は、抄造体１０の構造を示す断面模式図を示す。図１においては、抄造体１０のうちの点線で示される領域の拡大模式図が示されている。
【００７０】
本実施形態の抄造体１０は、バインダー樹脂と繊維フィラーとを含む抄造層が、複数結合した抄造体であって、一の抄造層（第１抄造層２０）は、他の抄造層（第２抄造層３０）との間に、互いに異なる繊維フィラーが交絡した交絡領域Ｌを有する。
【００７１】
上記交絡領域Ｌの幅の下限値は、所定の強度があれば、特に限定されないが、例えば、１０μｍ以上としてもよく、１００μｍ以上としてもよく、１ｍｍ以上としてもよい。交絡領域Ｌの上限値は、特に限定されないが、例えば、解像度の観点から、５ｍｍ以下としてもよく、４ｍｍ以下としてもよく、３ｍｍ以下としてもよい。
【００７２】
本実施形態において、繊維フィラーＢ（繊維フィラーＢ２０や繊維フィラーＢ３０）の繊維長の下限値は、特に限定されないが、例えば、１００μｍ以上としてもよく、５００μｍ以上としてもよく、１ｍｍ以上としてもよい。これにより、交絡領域Ｌを安定的に形成することができる。また、上記繊維長の上限値としては、特に限定されないが、例えば、１５ｍｍ以下としてもよく、１０ｍｍ以下としてもよく、５ｍｍ以下としてもよい。とすることができる。これにより、長繊維の機能性や取り扱い性が向上する。
【００７３】
本実施形態の抄造体１０の製造方法によれば、上述の第２抄造工程により、第１抄造層２０と第２抄造層３０との間に、互いに異なる第１繊維フィラー（繊維フィラーＢ２０）と第２繊維フィラー（繊維フィラーＢ３０）が交絡した交絡領域Ｌを形成することができる。
【００７４】
本実施形態の抄造体１０は、上述の固形分として、バインダー樹脂Ａ（バインダー樹脂Ａ２０やバインダー樹脂Ａ３０）および繊維フィラーＢ（繊維フィラーＢ２０や繊維フィラーＢ３０）を含む。また、繊維フィラーＢは、図１に示すように、平面方向に配列されていることが好ましい。言い換えれば、抄造体１０は、面方向から見た場合、繊維フィラーＢの配向はランダムである一方、厚み方向から見た場合、繊維フィラーＢは抄造体１０の平面方向に配列されていることが好ましい。そして、交絡領域Ｌにおいては、異種の繊維フィラーＢが交絡している。例えば、繊維フィラーＢ２０と繊維フィラーＢ３０とが互いに直接接触していても、またはバインダー樹脂Ａを介して結合していてもよい。
【００７５】
また、抄造体１０に含まれるバインダー樹脂Ａは、繊維フィラーＢどうしを結着する結着材として機能する。抄造体１０中のバインダー樹脂Ａは、完全硬化していない状態、例えば、Ｂステージ状態にある。抄造体１０を、使用するバインダー樹脂Ａの硬化温度で加熱することにより、バインダー樹脂Ａを完全硬化して成形体を得ることができる。抄造体１０は、成形体を製造するための成形材料として使用される。
【００７６】
本実施形態に係る抄造体１０は、以下の点において構造上の特徴１〜３を有するものである。
（特徴１）抄造体１０の表面の平面視において、繊維フィラーＢがランダムに配向している。
（特徴２）抄造体１０の厚み方向における断面視において、繊維フィラーＢの配向状態が高度に制御されており、繊維フィラーＢが特定方向に配向している。言い換えれば、抄造体１０の厚み方向におけて、繊維フィラーＢは積層した状態である。
（特徴３）繊維フィラーＢ同士がバインダー樹脂Ａで結着している。
【００７７】
抄造体１０は、たとえば平板状の形状を有することができる。
図１に示される抄造体１０の断面拡大図では、繊維フィラーＢが平面方向に配列されており、繊維フィラーＢの間にバインダー樹脂Ａが介在している場合が例示されている。この場合、繊維フィラーＢ同士は、たとえばバインダー樹脂Ａによって互いに結着される。
【００７８】
図１に示される抄造体１０の平面拡大図では、繊維フィラーＢが面内においてランダムに配置されており、互いに絡み合っている場合が例示されている。繊維フィラーＢは、平面視において、直線状の形状を有していてもよく、湾曲していてもよく、折れ曲がっていてもよい。また、平面視においても、繊維フィラーＢの間には、たとえばバインダー樹脂Ａが介在している。
【００７９】
以下、抄造体１０の各成分について説明する。
本実施形態の抄造体１０は、バインダー樹脂Ａおよび繊維フィラーＢを含むものである。また、当該抄造体１０は、凝集剤やイオン交換能を有する粉末状物質等をさらに含むことができる。
【００８０】
（バインダー樹脂Ａ）
バインダー樹脂Ａは、繊維フィラーＢ同士の間をつなぐ結着剤として機能するものであれば特に限定されないが、例えば、熱可塑性樹脂及び熱硬化性樹脂から選ばれる少なくとも１種の樹脂を用いることができる。
【００８１】
上記熱可塑性樹脂としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）、ポリエチレンナフタレート（ＰＥＮ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられる。
上記熱硬化性樹脂としては、例えば、エポキシ樹脂、フェノール樹脂、ユリア樹脂、メラミン樹脂、不飽和ポリエステル、シリコーン樹脂、ウレタン樹脂、又はこれらを主とする共重合体、ブレンド体、ポリマーアロイ等が挙げられる。これらの樹脂は１種又は２種以上を組み合わせて用いることができる。
【００８２】
バインダー樹脂Ａは、湿式抄造により繊維等と複合化することから、常温で粒子状又は繊維状であり、水に不溶であるものが好ましい。これらのなかでも熱可塑性樹脂としては、ポリカーボネート、ポリエチレンテレフタレート、ポリブチレンテレフタレート、ポリエチレンナフタレート、ポリアミド、ポリエーテルケトン、ポリエーテルエーテルケトン、ポリサルフォン、ポリフェニレンスルフィドから選ばれる少なくとも一種の樹脂が、成形体の耐熱性を高めることができる点で、更に高融点であるため好ましい。また、熱硬化性樹脂としては、エポキシ樹脂、フェノール樹脂、メラミン樹脂、ウレタン樹脂から選ばれる少なくとも一種の樹脂が、成形体の耐熱性を高めることができる点で特に好ましい。これらのうち、機械強度や耐薬品性が良好であるという観点では、熱硬化性樹脂が好ましく、成形性が良好であることや、樹脂の透明性などのデザイン性が必要であるという観点では、熱可塑性樹脂が好ましい。一方、熱硬化性樹脂としては、たとえば、非加熱状態にある常温（２５℃）において固形状の形態にあるものを使用することが、安定的に作製する観点から好ましい。
【００８３】
粒子状又は繊維状である熱硬化性樹脂としては、たとえば平均粒径５００μｍ以下であるものを含むことができる。たとえば平均粒径５００μｍ以下である固体状態のものを使用することにより、凝集工程において、凝集状態をより形成しやすくすることができる。機械特性をより効果的に向上させる観点からは、粒子状又は繊維状である熱硬化性樹脂の平均粒径が１ｎｍ以上３００μｍ以下であることがより好ましい。このような平均粒径を有する粒子状又は繊維状である熱硬化性樹脂は、たとえばアトマイザー粉砕機等を用いて粉砕処理を行うことにより得ることが可能である。なお、熱硬化性樹脂の平均粒径は、たとえば（株）島津製作所製のＳＡＬＤ−７０００などのレーザ回折式粒度分布測定装置を用いて、重量基準の５０％粒子径を平均粒径として求めることができる。
【００８４】
バインダー樹脂Ａの含有量としては、抄造体１０全体に対して、好ましくは１０〜８０重量％、さらに好ましくは２０〜７０重量％、特に好ましくは３０〜６０重量％である。これにより、抄造体１０を加熱加圧成形した場合に、外観が良好で且つ樹脂偏在の少ない成形体を作製することができる。
【００８５】
また、バインダー樹脂Ａ中の熱硬化性樹脂の含有量の下限値は、好ましくは、抄造体１０全体に対して５重量％以上であり、より好ましくは、１５重量％以上であり、最も好ましくは、２０重量％以上である。これにより、抄造体１０の加工性や軽量性をより効果的に向上させることができる。一方で、バインダー樹脂Ａ中の熱硬化性樹脂の含有量の上限値は、好ましくは、抄造体１０全体に対して、８０重量％以下であり、より好ましくは、６０重量％以下であり、最も好ましくは、４０重量％以下である。これにより、抄造体１０を硬化して得られた成形体の熱的特性をより効果的に向上させることが可能となる。
【００８６】
（繊維フィラーＢ）
繊維フィラーＢは、たとえば金属繊維；炭素繊維、ガラス繊維、セラミック繊維などの無機繊維；木材繊維、木綿、麻、羊毛等の天然繊維；レーヨン繊維などの再生繊維；セルロース繊維などの半合成繊維；ポリアミド繊維、アラミド繊維、ポリイミド繊維、ポリビニルアルコール繊維、ポリエステル繊維、アクリル繊維、ポリパラフェニレンベンズオキサゾール繊維、ポリエチレン繊維、ポリプロピレン繊維、ポリアクリロニトリル繊維、エチレンビニルアルコール繊維などの合成繊維から選択される一種または二種以上を含むことができる。これらの中でも、成形品の熱伝導性を向上させる観点からは、金属繊維および無機繊維のうちの一種または二種以上を含むことが好ましく、金属繊維および炭素繊維のうちの少なくとも一方を含むことがより好ましい。また、成形品の機械的特性を向上させる観点からは、合成繊維および無機繊維のうちの一種または二種以上を含むことがより好ましい。とくに、成形品の曲げ強さを向上させる観点からは、炭素繊維を含むことがとくに好ましい。また、成形品の耐衝撃性を向上させる観点からは、アラミド繊維を含むことがとくに好ましい。成形品の電磁波遮蔽性能を向上させる観点からは、金属繊維を含むことがより好ましい。
【００８７】
上記金属繊維は、単独の金属元素で構成される金属繊維であっても、複数の金属で構成される合金繊維であってもよい。金属繊維は、たとえばアルミニウム、銀、銅、マグネシウム、鉄、クロム、ニッケル、チタン、亜鉛、錫、モリブデンおよびタングステンからなる群から選択される１種または二種以上の金属元素を含むことが好ましい。なお、本実施形態において、上記金属繊維としては、たとえば日本精線（株）やベカルトジャパン（株）製のステンレス繊維、虹技（株）製の銅繊維、アルミニウム繊維、黄銅繊維、鋼繊維、チタン繊維、リン青銅繊維などが市販品として入手可能であるが、これらに限定されるものではない。これらの金属繊維は、１種を単独で用いても、２種以上を併用してもよい。また、これらのうち、熱伝導性という観点では銅繊維、アルミニウム繊維、黄銅繊維のいずれか１種以上が好ましく、電磁波シールド性という観点ではステンレス繊維、銅繊維、アルミニウム繊維のいずれか１種以上が好ましい。
【００８８】
繊維フィラーＢとしては、必要特性に応じてシランカップリング剤、アルミネートカップリング剤、チタネートカップリング剤などで表面処理したものや、樹脂との密着性や取り扱い性を向上させるために収束剤処理をしたものを使用してもよい。
【００８９】
また、繊維フィラーＢには、バインダー樹脂Ａとの密着性、親和性を高める表面処理をあらかじめ施してもよい。表面処理方法としては、例えば、紫外線照射処理、電子線照射処理、プラズマ照射処理、表面層形成処理等が挙げられる。
【００９０】
このうち、表面層としては、例えば、シランカップリング剤、チタンカップリング剤のようなカップリング剤、各種界面活性剤、各種油剤等が挙げられる。
【００９１】
また、繊維フィラーＢの含有量は、抄造体１０全体に対して、例えば、１重量％以上９０重量％以下であることが好ましく、特に求められる要求に応じて使い分けることが好ましい。例えば、樹脂の加工性や軽量性が要求された場合は、抄造体１０全体の含有量の１重量％以上３０重量％未満にすることが好ましく、繊維フィラーＢとバインダー樹脂Ａの性質をバランスよく発現することが要求された場合は、抄造体１０全体の含有量の３０重量％以上６０重量％未満にすることが好ましく、熱伝導性や剛性など繊維フィラーＢの性質が要求された場合には、抄造体１０全体の含有量の３０重量％以上９０重量％以下にすることが望ましい。繊維フィラーＢの含有量を抄造体１０全体の含有量の１重量％以上とすることで、繊維フィラーＢの性能を発現させることができる。一方で、繊維フィラーＢの含有量を、抄造体１０全体の含有量の９０重量％以下とすることで、軽量性、加工性の悪化を防止できる。
【００９２】
また、本実施形態に係る繊維フィラーＢの平均繊維長さは、特に限定されないが、要求される特性に応じて使い分けることが望ましく、例えば、５００μｍ以上１０ｍｍ以下であることが好ましい。平均繊維長さを５００μｍ以上とすることで、繊維フィラーによる特性を発現させることができる。
一方で、平均繊維長さを５００μｍ以上１０ｍｍ以下とすることで、成形加工性を確保することができる。なお、成形加工性とは、抄造体１０の表面平滑性および脱型性のことをいう。
なかでも、繊維フィラーＢによる特性を発揮させるとともに、成形加工性を確保する観点から、繊維フィラーの平均繊維長さは、１ｍｍ以上、さらには３ｍｍ以上、８ｍｍ以下であることが好ましい。
また、繊維フィラーＢの平均径は、１μｍ以上１００μｍ以下であることが好ましく、特に５μｍ以上８０μｍ以下であることが好ましい。１μｍ以上とすることで、抄造体１０の剛性を確保することができ、１００μｍ以下とすることで、成形加工性を確保することができる。
繊維の長さおよび径は、例えば、得られた抄造体１０を電子顕微鏡で観察することにより、確認することができる。
【００９３】
上記繊維フィラーＢは、高アスペクト比の繊維フィラーＢと低アスペクト比の繊維フィラーＢをそれぞれ単独で使用または併用してもよい。繊維フィラーＢのアスペクト比は、繊維長／繊維幅により求められる。
高アスペクト比の繊維フィラーＢとしては、アスペクト比が、好ましくは、１００以上であり、より好ましくは、１５０以上であり、最も好ましくは、２００以上である。これにより、抄造体１０を成形して得られた成形体の特性を向上することができる。一方、高アスペクト比の繊維フィラーＢのアスペクト比は、抄造体１０の製造容易性や、抄造体１０を成形して得られた制振材の強度を向上させる観点から、好ましくは、１０００以下であり、より好ましくは、７００以下である。
また、低アスペクト比の繊維フィラーＢのアスペクト比は、好ましくは、５０以下であり、より好ましくは、３０以下であり、最も好ましくは、２０以下である。これにより、抄造体１０を成形して得られた成形体の特性を向上することができる。一方で、低アスペクト比の繊維フィラーＢのアスペクト比が、たとえば１とすることができる。抄造体１０を成型して得られる成形体の機械強度と特性とのバランスを向上させる観点からは、低アスペクト比の繊維フィラーＢが３以上であることがより好ましい。
【００９４】
本発明に用いられる繊維フィラーＢには、有機繊維をフィブリル化したパルプ繊維をさらに含むことができる。パルプ繊維としては、特に限定されるものではないが、例えば、リンターパルプや木材パルプ等のセルロース繊維、ケナフ、ジュート、竹などの天然繊維、パラ型全芳香族ポリアミド繊維やその共重合体、芳香族ポリエステル繊維、ポリベンザゾール繊維、メタ型アラミド繊維やその共重合体、アクリル繊維、アクリロニトリル繊維、ポリイミド繊維、ポリアミド繊維などの有機繊維をフィブリル化したパルプ状繊維が挙げられる。繊維フィラーＢの分散性を向上させる観点からは、アラミド繊維により構成されるアラミドパルプ、およびアクリロニトリル繊維により構成されるポリアクリロニトリルパルプのうちのいずれか一方または双方を含むことが好ましい。
【００９５】
有機繊維のフィブリル化方法については特に限定されないが、有機繊維を水に分散させたスラリーとしてビーターもしくはリファイナーなどで叩解することにより、フィブリル化処理有機繊維を作製することができる。叩解時のスラリー濃度は任意であるが、固形分濃度０．１〜１０重量％が好ましい。
【００９６】
また、上記パルプ繊維の配合量としては、抄造体１０に対して、好ましくは１〜５０重量％、さらに好ましくは３〜３０重量％、特に好ましくは５〜２０重量％である。これにより、樹脂粒子の歩留りが高く、樹脂粒子脱落を抑えた取り扱い性の良い抄造体１０を得ることができ、加熱加圧成形した成形体の機械的特性を高めることができる。
【００９７】
本実施形態の抄造体１０には、材料歩留まり等の向上を目的として抄造薬剤を添加することができる。抄造薬剤としては、特に限定されるものではないが、例えば、アクリル系重合体、ビニル系重合体、ポリウレタン、ポリアミド、ポリエステル、ポリエチレンオキシド等の熱可塑性樹脂が挙げられ、これらより選ばれる１種、又は２種以上が用いられる。また、抄造薬剤として用いられる熱可塑性樹脂は、アミノ基、エポキシ基、カルボキシル基、オキサゾリン基、カルボン酸塩基及び酸無水物基から選択される少なくとも１種の官能基を有することが好ましく、２種以上の官能基を有していてもよい。中でも、アミノ基を有する熱可塑性樹脂がより好ましい。
【００９８】
本実施形態の抄造体１０には、さらに添加剤を添加することができる。添加剤としては、充填剤、導電性付与剤、難燃剤、難燃助剤、顔料、染料、滑剤、離型剤、相溶化剤、分散剤、結晶核剤、可塑剤、熱安定剤、酸化防止剤、着色防止剤、紫外線吸収剤、流動性改質剤、発泡剤、抗菌剤、制震剤、防臭剤、摺動性改質剤、帯電防止剤などが例示される。
【００９９】
上記充填剤としては、破砕ガラス、マイカ、タルク、カオリン、セリサイト、ベントナイト、ゾノトライト、セピオライト、スメクタイト、モンモリロナイト、ワラステナイト、シリカ、炭酸カルシウム、ガラスビーズ、ガラスフレーク、ガラスマイクロバルーン、クレー、二硫化モリブデン、酸化チタン、酸化亜鉛、酸化アンチモン、酸化アルミ、酸化亜鉛、ポリリン酸カルシウム、グラファイト、硫酸バリウム、硫酸マグネシウム、ホウ酸亜鉛、ホウ酸亜カルシウム、ホウ酸アルミニウムウィスカ、チタン酸カリウムウィスカが例示される。
【０１００】
本実施形態において、繊維フィラーＢを用いる場合、抄造体１０は、さらにイオン交換能を有する粉末状物質を含んでもよい。このようなイオン交換能を有する粉末物質を用いることにより、繊維フィラーＢの繊維長を長く維持したまま高い収率で、繊維フィラーＢとバインダー樹脂Ａとの凝集体１２２，１３２を効率よく作製することができるため、繊維フィラーＢとバインダー樹脂Ａとの配合比率を広範囲に調整することが可能となる。このため、求められる要求に応じて、繊維フィラーＢの特性と、バインダー樹脂Ａの特性とのバランスに優れた幅広い抄造体１０を、より効率的に得ることができる。
【０１０１】
上記イオン交換能を有する粉末状物質としては、粘土鉱物、鱗片状シリカ微粒子、ハイドロタルサイト類、フッ素テニオライト及び膨潤性合成雲母から選ばれる少なくとも１種の層間化合物を含むことが好ましい。
【０１０２】
上記粘土鉱物としては、天然物でも合成されたものであっても特に限定されるものではないが、例えば、スメクタイト、ハロイサイト、カネマイト、ケニヤイト、燐酸ジルコニウム及び燐酸チタニウムなどが挙げられる。ハイドロタルサイト類としては、イオン交換能を有するものであれば特に限定されるものではないが、例えば、ハイドロタルサイト、ハイドロタルサイト状物質などが挙げられる。フッ素テニオライトとしては、イオン交換能を有するものであれば特に限定されるものではないが、例えば、リチウム型フッ素テニオライト、ナトリウム型フッ素テニオライトなどが挙げられる。膨潤性合成雲母としては、イオン交換能を有するものであれば特に限定されるものではないが、例えば、ナトリウム型四珪素フッ素雲母、リチウム型四珪素フッ素などが挙げられ、１種を単独で用いても、２種以上を併用してもよい。
これらのうちでは、粘土鉱物がより好ましく、スメクタイトが天然物から合成物まで存在し、選択の幅が広いという点においてさらに好ましい。
スメクタイトとしては、イオン交換能を有するものであれば特に限定されるものではないが、例えば、モンモリロナイト、バイデライト、ノントロナイト、サポナイト、ヘクトライト、ソーコナイト及びスチーブンサイトなどが挙げられる。モンモリロナイトは、アルミニウムの含水ケイ酸塩であるが、モンモリロナイトを主成分とし、他に石英や雲母、長石、ゼオライトなどの鉱物を含んでいるベントナイトであってもよい。着色や不純物を気にする用途に用いる場合などには、不純物が少ない合成スメクタイトが好ましい。
イオン交換能を有する粉末状物質として、例えば、クニミネ工業（株）製のクニピア（ベントナイト）、スメクトンＳＡ（合成サポナイト）、ＡＧＣエスアイテック（株）製のサンラブリー（鱗片状シリカ微粒子）、コープケミカル（株）製のソマシフ（膨潤性合成雲母）、ルーセンタイト（合成スメクタイト）、堺化学工業（株）製のハイドロタルサイトＳＴＡＢＩＡＣＥ  ＨＴ−１（ハイドロタルサイト）などが市販品として入手可能であるが、これらに限定されるものではない。
【０１０３】
上記イオン交換能を有する粉末状物質の含有量は、抄造体１０全体の０．１重量％以上３０重量％以下であることが好ましく、更に好ましくは、２重量％以上２０重量％以下である。上記範囲内であれば、繊維フィラーＢとバインダー樹脂Ａのように性質の異なる構成材料の作業性を向上させる効果を得ることができる。尚、繊維フィラーＢとバインダー樹脂Ａとの比率や、高分子凝集剤の種類や量などに合せて、イオン交換能を有する粉末状物質の含有量を調整することが好ましい。
【０１０４】
（凝集剤Ｅ）
本実施形態の抄造体１０は、凝集剤Ｅ（高分子凝集剤）を含むことができる。凝集剤Ｅは、抄造体１０の製造プロセスにおいて、バインダー樹脂Ａと繊維フィラーＢとを含む原料成分をフロック状に凝集させる機能を有する。このため、より安定的な樹脂シートの製造を実現することができる。
【０１０５】
上記高分子凝集剤は、特にイオン性などにより限定されるものではなく、カチオン性高分子凝集剤、アニオン性高分子凝集剤、ノニオン性高分子凝集剤、両性高分子凝集剤などを用いることができる。このようなものとして、例えば、カチオン性ポリアクリルアミド、アニオン性ポリアクリルアミド、ホフマンポリアクリルアミド、マンニックポリアクリルアミド、両性共重合ポリアクリルアミド、カチオン化澱粉、両性澱粉、ポリエチレンオキサイドなどを挙げることができる。これらの高分子凝集剤は、１種を単独で用いても、２種以上を併用してもよい。また、高分子凝集剤として、ポリマー構造や分子量、水酸基やイオン性基などの官能基量などは、必要特性に応じて特に制限無く使用可能である。また、高分子凝集剤としては、例えば、和光純薬工業（株）製や関東化学工業（株）製、住友精化（株）製のポリエチレンオキシドや、ハリマ化成（株）製のカチオン性ＰＡＭであるハリフィックス、アニオン性ＰＡＭであるハーマイドＢ−１５、両性ＰＡＭであるハーマイドＲＢ−３００、三和澱粉工業（株）製カチオン化澱粉であるＳＣ−５などが市販品として入手可能であるが、これらに限定されるものではない。
【０１０６】
また、上記高分子凝集剤の添加量としては、特に限定はされないが、抄造体１０全体に対して、例えば、１００重量ｐｐｍ以上１重量％以下が好ましい。更に好ましくは、５００重量ｐｐｍ以上０．５重量％である。これにより、収得よく抄造体１０の構成材料を凝集させることができる。高分子凝集剤の添加量を上記下限値以下とすることにより、収得の低下を抑制でき、また、上記上限値以下とすることにより、凝集力を適切にでき、脱水などが生じることを抑制できる。
【０１０７】
本実施形態の抄造体１０は、構成材料として、さらに無機粉末及び金属粉末から選ばれる少なくとも一種のフィラー粉末を含むことにより、特性を調整することができる。無機粉末としては、例えば、酸化チタン、アルミナ、シリカ、ジルコニア、酸化マグネシウムなどの酸化物類や、窒化ホウ素、窒化アルミニウム及び窒化ケイ素などの窒化物類や、硫酸バリウム、硫酸鉄、硫酸銅などの硫化物類や、水酸化アルミニウム、水酸化マグネシウムなどの水酸化物類や、カオリナイト、タルク、天然マイカ、合成マイカなどの鉱物類ならびに、炭化ケイ素などの炭化物類などが挙げられ、そのまま使用してもよいが、必要特性に応じてシランカップリング剤、アルミネートカップリング剤、チタネートカップリング剤などで表面処理をしたものを使用してもよい。また、金属粉末としては、単独の金属元素で構成される金属粉末であっても、複数の金属で構成される合金粉末であってもよいが、金属粉末を構成する金属元素としては、アルミニウム、銀、銅、マグネシウム、鉄、クロム、ニッケル、チタン、亜鉛、錫、モリブデン及びタングステンなどが挙げられる。
【０１０８】
本実施形態の抄造体１０には、上述の構成材料の他に、特性向上を目的とした酸化防止剤や紫外線吸収剤などの安定剤、離型剤、可塑剤、難燃剤、樹脂の硬化触媒や硬化促進剤、顔料、乾燥紙力向上剤、湿潤紙力向上剤などの紙力向上剤、歩留まり向上剤、濾水性向上剤、サイズ定着剤、消泡剤、酸性抄紙用ロジン系サイズ剤、中性製紙用ロジン系サイズ剤、アルキルケテンダイマー系サイズ剤、アルケニルコハク酸無水物系サイズ剤、特殊変性ロジン系サイズ剤などのサイズ剤、硫酸バンド、塩化アルミ、ポリ塩化アルミなどの凝結剤などを、生産条件調整や、要求される物性を発現させることを目的に様々な添加剤を使用することができる。
【０１０９】
また、本実施形態の抄造体１０は、上述の構成材料を適切に選択することで、様々な特性を発揮することが可能になる。例えば、成形品の耐衝撃性を向上させる観点からは、アラミド繊維を含むことがとくに好ましい。成形品の電磁波遮蔽性能を向上させる観点からは、金属繊維を含むことがより好ましい。磁性による電磁波吸収効果を向上させる観点から、磁性金属からなる粒子を含むことが好ましい。また、熱伝導性を向上させる観点から、例えば、アスペクト比が１００以上の高アスペクト比の繊維フィラーＢを含むことが好ましい。
【０１１０】
以上、図面を参照して本発明の実施形態について述べたが、これらは本発明の例示であり、上記以外の様々な構成を採用することもできる。
以下、参考形態の例を付記する。
１．  第１バインダー樹脂、第１繊維フィラーおよび第１溶媒を含む第１スラリーをフィルターに通過させることにより、前記フィルターの表面上に第１抄造層を形成する第１抄造工程と、
第２バインダー樹脂、前記第１繊維フィラーとは異なる第２繊維フィラーおよび第２溶媒を含む第２スラリーを、前記第１抄造層に接触させるとともに前記フィルターに通過させることにより、前記フィルターの表面上に第２抄造層を形成する第２抄造工程と、を含む、抄造体の製造方法。
２．  １．に記載の抄造体の製造方法であって、
前記第２抄造工程は、前記第１抄造層の上面と下面との間に位置する側壁面に対して、前記第２スラリーの水流を当てる工程を含む、抄造体の製造方法。
３．  １．または２．に記載の抄造体の製造方法であって、
前記第２抄造工程は、前記第１抄造層と前記第２抄造層との間に、互いに異なる前記第１繊維フィラーと前記第２繊維フィラーとが交絡した交絡領域を形成する工程を含む、抄造体の製造方法。
４．  １．から３．のいずれか１つに記載の抄造体の製造方法であって、
前記第１抄造工程と前記第２抄造工程の間に、
乾燥処理および加熱処理を行わない、抄造体の製造方法。
５．  １．から４．のいずれか１つに記載の抄造体の製造方法であって、
前記第１抄造工程は、
前記フィルターの表面の一部の領域上に第１マスクを配置する工程と、
前記第１スラリーを前記フィルターの表面に導入し、前記第１スラリーを前記フィルターの裏面側から吸引する工程と、をこの順番で含み、
前記第２抄造工程は、
前記第１マスクを前記フィルターの表面から除く工程と、
前記第２スラリーを前記フィルターの表面に導入して、前記第２スラリーを前記フィルターの裏面側から吸引する工程と、をこの順番で含む、抄造体の製造方法。
６．  ５．に記載の抄造体の製造方法であって、
前記第２抄造工程は、
前記第１マスクを前記フィルターの表面から除く工程と、
第２マスクを第１抄造層の表面の少なくとも一部の領域上に配置する工程と、
前記第２スラリーを前記フィルターの表面に導入して、前記第２スラリーを前記フィルターの裏面側から吸引する工程と、
前記第２マスクを前記第１抄造層の表面から除く工程と、をこの順番で含む、抄造体の製造方法。
７．  １．から４．のいずれか１つに記載の抄造体の製造方法であって、
前記第１抄造工程は、
前記フィルターの表面上に筒を接置した状態で、前記フィルターおよび前記筒の一部を前記第１スラリーに浸漬する浸漬工程と、
前記フィルターおよび前記筒を前記第１スラリーの水位よりも高い位置に引き上げる引き上げ工程と、を含み、
さらに前記第２スラリーを前記筒中に導入する工程を含み、
前記第２抄造工程は、
前記フィルターと前記筒とをわずかに離した状態で、前記第２スラリーの自重により、前記筒中の前記第２スラリーを前記フィルターに通過させる工程を含む、抄造体の製造方法。
８．  ７．に記載の抄造体の製造方法であって、
前記第２スラリーを前記筒中に導入する工程は、
前記浸漬工程の後、前記引き上げ工程の前に行われるか、もしくは、
前記第１抄造工程の後、前記第２抄造工程の前に行われる、抄造体の製造方法。
９．  １．から４．のいずれか１つに記載の抄造体の製造方法であって、
前記第１抄造工程は、
前記フィルターの表面の一部の領域上に第１マスクを配置した状態で、前記フィルターを前記第１スラリー中に浸漬する工程と、
前記フィルターを前記第１スラリーの水位よりも高い位置に引き上げる工程と、を含み、
前記第２抄造工程は、
前記第１マスクを前記フィルターの表面から除く工程と、
前記フィルターを前記第２スラリー中に浸漬する工程と、
前記フィルターを前記第２スラリーの水位よりも高い位置に引き上げる工程と、を含む、抄造体の製造方法。
１０．  ９．に記載の抄造体の製造方法であって、
前記第２抄造工程は、
前記第１マスクを前記フィルターの表面から除く工程と、
第２マスクを第１抄造層の表面の一部の領域上に配置する工程と、
前記フィルターを前記第２スラリー中に浸漬する工程と、
前記フィルターを前記第２スラリーの水位よりも高い位置に引き上げる工程と、
前記第２マスクを前記第１抄造層の表面から除く工程と、をこの順番で含む、抄造体の製造方法。
１１．  １．から１０．のいずれか１つに記載の抄造体の製造方法であって、
前記第１および／または第２バインダー樹脂は、熱硬化性樹脂を含む、抄造体の製造方法。
１２．  １．から１１．のいずれか１つに記載の抄造体の製造方法であって、
前記第１および／または第２繊維フィラーの繊維長は、１０μｍ以上１５ｍｍ以下である、抄造体の製造方法。
１３．  １．から１２．のいずれか１つに記載の抄造体の製造方法であって、
前記第１および／または第２繊維フィラーが、金属繊維、無機繊維、天然繊維、再生繊維、半合成繊維、合成繊維からなる群から選択される一種以上を含む、抄造体の製造方法。
１４．  １．から１３．のいずれか１つに記載の抄造体の製造方法により得られた抄造体に対して、加圧成形を行うことにより成形体を得る工程を含む、成形体の製造方法。
１５．  バインダー樹脂と繊維フィラーとを含む抄造層が、複数結合した抄造体であって、
一の前記抄造層は、他の前記抄造層と間に、互いに異なる前記繊維フィラーが交絡した交絡領域を有する、抄造体。
１６．  １５．に記載の抄造体であって、
前記交絡領域の幅が、１０μｍ以上５ｍｍ以下である、抄造体。
１７．  １５．または１６．に記載の抄造体であって、
複数の前記抄造層が、平置きした状態で横並びになるように結合している、抄造体。
１８．  １５．から１７．のいずれか１つに記載の抄造体であって、
複数の前記抄造層が、互いに積層した状態で結合している、抄造体。
【符号の説明】
【０１１１】
１０  抄造体
２０  第１抄造層
２１  表面
２３  側面
３０  第２抄造層
１００  抄造装置
１０１  抄造装置
１０２  容器
１０４  吸引容器
１０６  吸引口
１１０  フィルター
１２０  第１スラリー
１２２  凝集体
１３０  第２スラリー
１３２  凝集体
１４０  吸引領域
１４２  非吸引領域
１５０  第１マスク
１５２  第１マスク
１５４  第１マスク
１５６  第２マスク
１６０  筒
Ｌ  交絡領域
Ａ、Ａ２０、Ａ３０  バインダー樹脂
Ｂ、Ｂ２０、Ｂ３０  繊維フィラー
【図１】
0006724402.tif 000002
【図２】
0006724402.tif 000003
【図３】
0006724402.tif 000004
【図４】
0006724402.tif 000005
【図５】
0006724402.tif 000006
【図６】
0006724402.tif 000007
【図７】
0006724402.tif 000008